(57)【要約】  本発明では、低沸点アルデヒド類の吸着性能に優れ、かつ、このガス吸着剤に一旦、吸着された低沸点アルデヒド類および低極性ガス類のガス吸着剤からの脱離も抑制する性能に優れるガス吸着剤を提供することを課題とする。  その解決手段は、プロトン型のＹ型ゼオライトと水溶性の酸ヒドラジド化合物とを含有し、前記プロトン型のＹ型ゼオライトは、ＳｉＯ２およびＡｌ２Ｏ３を含有し、前記プロトン型のＹ型ゼオライトにおけるＳｉＯ２とＡｌ２Ｏ３との含有モル比（ＳｉＯ２の含有モル／Ａｌ２Ｏ３の含有モル）が２以上２０以下である、ガス吸着剤である。【特許請求の範囲】
【請求項１】
プロトン型のＹ型ゼオライトと水溶性の酸ヒドラジド化合物とを含有し、
前記プロトン型のＹ型ゼオライトは、ＳｉＯ２およびＡｌ２Ｏ３を含有し、
前記プロトン型のＹ型ゼオライトにおけるＳｉＯ２とＡｌ２Ｏ３との含有モル比（ＳｉＯ２の含有モル／Ａｌ２Ｏ３の含有モル）が２以上２０以下である、ガス吸着剤。
【請求項２】
さらに、活性炭を含有する、請求項１に記載のガス吸着剤。
【請求項３】
前記活性炭の比表面積が９００〜１３００ｍ２／ｇである、請求項２に記載のガス吸着剤。
【請求項４】
前記活性炭とプロトン型のＹ型ゼオライトおよび水溶性の酸ヒドラジド化合物との含有質量比（活性炭の含有質量／プロトン型のＹ型ゼオライトおよび水溶性の酸ヒドラジド化合物の質量の和）が０．０５〜０．５０である、請求項２または３に記載のガス吸着剤。
【請求項５】
請求項１〜４のいずれかに記載のガス吸着剤を有する、消臭繊維シート。
【請求項６】
単位面積あたりの前記ガス吸着剤の含有量が１０〜１００ｇ／ｍ２である、請求項５に記載の消臭繊維シート。
【請求項７】
請求項５または６に記載の消臭繊維シートを備える、エアフィルターユニット。
【請求項８】
アルミン酸ナトリウムとケイ酸ナトリウムとを混合し混合物を得た後、前記混合物を９０〜１２０℃で加熱し、ゼオライトを得る工程と、
前記ゼオライトを１００〜１２０℃の硝酸アンモニウム溶液で処理する工程と、
前記ゼオライトを５００〜８００℃の過熱水蒸気にて焼成処理する工程と、
前記ゼオライトに水溶性の酸ヒドラジド化合物を付着させる工程とを、この順に有する、ガス吸着剤の製造方法。
【発明の詳細な説明】
【技術分野】
【０００１】
本発明は、ガス吸着剤およびそれを用いた消臭繊維シートに関する。
【背景技術】
【０００２】
近年、生活環境の改善志向の高まりから、消臭繊維シートである濾材によって空気中に存在する塵埃以外にも揮発性有機化合物（ＶＯＣ）を除去して、空気を清浄化できることが求められている。特に自動車などの車輌内では、狭い空間中にバインダーや塗料を用いた部品が多数存在するためＶＯＣが高濃度で存在し易く、濾材によるＶＯＣの効率的な除去が求められている。【０００３】
最近では自動車部材由来のＶＯＣ発生量を抑制すべく、開発が進められておりトルエンやキシレンなどの有機溶剤の発生量は厚生労働省指針値以下に抑えられるようになってきた。ホルムアルデヒドやアセトアルデヒドなどの低沸点アルデヒド類は発生源による対策が困難であり、低沸点アルデヒド類を除去可能な濾材が求められている。【０００４】
これまでＶＯＣ除去能を有する濾材としては、吸着剤として活性炭を含む濾材が広く知られていた。しかしＶＯＣの中でもアセトアルデヒドやホルムアルデヒドは沸点が低く、極性も高いので活性炭では除去しづらく、そのため多量の活性炭を使用する必要があるため、通気抵抗の高い濾材となっていた。また、当該技術を用いた濾材は、活性炭が物理吸着能をベースとしており、除去対象とするアセトアルデヒド以外の物質をも吸着し、さらに濃縮してしまっていた。これらの臭気成分は化学結合によりトラップされているわけではないため、温度や湿度の変化等の環境要因によって、濃縮されていた臭気成分が一気に放出されてしまう。そうなると本来の存在濃度では問題とならなかった臭気成分が悪臭として認知されてしまうという課題も知られている。【０００５】
そこで、近年ではそれぞれ酸ヒドラジド化合物を担持したシリカゲルやゼオライトを用いた濾材が使用されつつあり、これらは低沸点アルデヒド類の吸着性能に優れている。特許文献１に記載の繊維シートは、低沸点アルデヒド類の吸着性能に優れており、少量の吸着剤量で低沸点アルデヒド類を除去できる。またこの繊維シート中の吸着剤に一旦吸着された低沸点アルデヒド類やトルエンやキシレンなどの低極性ガス類のこの吸着剤からの脱離量が、多量の活性炭を使用した濾材に比べ低減できている。【０００６】
そのほかに、特許文献２はＡ型ゼオライトまたはＸ型ゼオライトに酸ヒドラジドを加えた吸着剤を開示している。特許文献３はゼオライトにアミン系化合物を加えた吸着剤を開示している。
【先行技術文献】
【特許文献】
【０００７】
【特許文献１】特開２００７−１６７６３２号公報
【特許文献２】特開２０１１−８３７５６号公報
【特許文献３】特開平０８−２８０７８１号公報
【発明の概要】
【発明が解決しようとする課題】
【０００８】
しかし、特許文献１の繊維シートの形態をもつ濾材においては、メソ孔を中心に広い細孔径分布を有する吸着材を使用していた。そのため酸ヒドラジド化合物による低沸点アルデヒド類に対する化学吸着量が飽和すると、一旦吸着された低沸点アルデヒド類や低極性ガス類等の臭気閾値の低いガス成分の脱離による二次発臭が起こるという課題が依然としてあった。また、特許文献２や３に記載の吸着剤は、エアフィルターのようなエアが流通している動的な条件下において低沸点アルデヒド類の吸着性能は不十分であるとの課題があった。【０００９】
本発明は上記課題を解決しようとするものであり、エアフィルターのようなエアが流通している動的な条件下における低沸点アルデヒド類の吸着性能に優れ、かつ、吸着剤に一旦、吸着された低沸点アルデヒド類や低極性ガス類の吸着剤からの脱離を抑制する性能に優れるガス吸着剤を提供することを課題とする。
【課題を解決するための手段】
【００１０】
上記課題を解決するための本発明は、以下のいずれかの構成をとることを特徴とする。
（１）プロトン型のＹ型ゼオライトと水溶性の酸ヒドラジド化合物とを含有し、前記プロトン型のＹ型ゼオライトは、ＳｉＯ２およびＡｌ２Ｏ３を含有し、前記プロトン型のＹ型ゼオライトにおけるＳｉＯ２とＡｌ２Ｏ３との含有モル比（ＳｉＯ２の含有モル／Ａｌ２Ｏ３の含有モル）が２以上２０以下である、ガス吸着剤。
（２）さらに、活性炭を含有する、（１）のガス吸着剤。
（３）前記活性炭の比表面積が９００〜１３００ｍ２／ｇである、（２）のガス吸着剤、
（４）前記活性炭と前記Ｙ型ゼオライトとの含有質量比（活性炭の含有質量／Ｙ型ゼオライトの含有質量）が０．０５〜０．５０である、（２）または（３）のガス吸着剤。
（５）（１）〜（４）のいずれかのガス吸着剤を有する、消臭繊維シート。
（６）単位面積あたりの前記ガス吸着剤の含有量が１０〜１００ｇ／ｍ２である、（５）の消臭繊維シート。
（７）（５）または（６）の消臭繊維シートを備える、エアフィルターユニット。
（８）アルミン酸ナトリウムとケイ酸ナトリウムとを混合し混合物を得た後、前記混合物を９０〜１２０℃で加熱し、ゼオライトを得る工程と、前記ゼオライトを１００〜１２０℃の硝酸アンモニウム溶液で処理する工程と、前記ゼオライトを５００〜８００℃の過熱水蒸気にて焼成処理する工程と、前記ゼオライトに水溶性の酸ヒドラジド化合物を添着させる工程とを、この順に有するガス吸着剤の製造方法である。
【発明の効果】
【００１１】
エアフィルターのようなエアが流通している動的な条件下における低沸点アルデヒド類の吸着性能に優れ、かつ、ガス吸着剤に一旦、吸着された低沸点アルデヒド類や低極性ガス類のガス吸着剤からの脱離を抑制する性能に優れるガス吸着剤を提供することが可能となる。
【発明を実施するための形態】
【００１２】
本発明のガス吸着剤は、プロトン型のＹ型ゼオライト（以下、単に「Ｙ型ゼオライト」ということがある。）と水溶性の酸ヒドラジド化合物とを含有する。ここでプロトン型ゼオライトとはカチオン交換サイトがプロトン（Ｈ＋）であるゼオライトのことを言う。
【００１３】
そして、このプロトン型のＹ型ゼオライトは、ＳｉＯ２およびＡｌ２Ｏ３を含有し、このプロトン型のＹ型ゼオライトにおけるＳｉＯ２とＡｌ２Ｏ３との含有モル比（ＳｉＯ２の含有モル／Ａｌ２Ｏ３の含有モル）が２以上２０以下である。そして、このガス吸着剤は、エアフィルターのようなエアが流通している動的な条件下における低沸点アルデヒド類の吸着性能（以下、「動的吸着性能」ということがある）に優れ、かつ、ガス吸着剤に一旦、吸着された低沸点アルデヒド類や低極性ガス類のガス吸着剤からの脱離を抑制する性能（以下、「脱離抑制性能」ということがある）に優れる。
【００１４】
本発明のガス吸着剤が含有するゼオライトは、Ｙ型ゼオライトであることが重要である。Ｙ型ゼオライトは細孔の入り口細孔径が７．４Åのボトルネック型の細孔構造を有する。この入り口細孔径はＡ型ゼオライトのものよりも大きいため、水溶性の酸ヒドラジド化合物の添着が容易となり、添着量を増やすことができる。その結果、動的吸着性能を高めることができる。また、Ｙ型ゼオライトはＡ型ゼオライトよりも細孔入口が大きい構造を有するため、除去対象となる低沸点アルデヒド類のゼオライト細孔内部への進入を促進することができ、その結果動的吸着性能を高めることができる。一方、Ｙ型ゼオライトは多孔質シリカのようにメソ孔を有していないため、高沸点アルデヒド類や低極性ガス類の細孔内部への進入を阻害し、蓄積量を抑えることが可能となる。その結果、ガス吸着剤の脱離抑制性能が優れたものとなる。
【００１５】
また、低沸点アルデヒド類と水溶性の酸ヒドラジド化合物の化学反応は多段階反応である。低沸点アルデヒド類の代表成分であるアセトアルデヒドを例として説明する。酸ヒドラジド化合物とアセトアルデヒドとの化学反応は中間体生成物であるカルビノールアミンが水を脱離する反応を経る多段階反応である。そして、この多段階反応は、酸触媒の存在下で進行が促進されるという特徴がある。ここで、プロトン型のＹ型ゼオライトは、Ｘ型ゼオライトと比べ、酸触媒として強い活性を示す。よって、プロトン型のＹ型ゼオライトと水溶性の酸ヒドラジド化合物とを含有する本発明のガス吸着剤の動的吸着性能は優れたものとなる。なお、詳細は後述するが、プロトン型のＹ型ゼオライトは、例えば、Ｙ型ゼオライトに脱アルミニウム処理を施すことで得られる。
【００１６】
次に、本発明で採用するプロトン型のＹ型ゼオライトは、ＳｉＯ２およびＡｌ２Ｏ３を含有し、このプロトン型のＹ型ゼオライトにおけるＳｉＯ２とＡｌ２Ｏ３との含有モル比（ＳｉＯ２の含有モル／Ａｌ２Ｏ３の含有モル）が２以上２０以下である。プロトン型のＹ型ゼオライトゼオライトは、結晶性アルミノケイ酸塩である三次元骨格構造を有しているが、合成時に、シリカの原料となるものとアルミナの原料となるものの混合比率を調整することでケイ素とアルミニウムとの構成比率をコントロールすることができる。
【００１７】
ここで、プロトン型のＹ型ゼオライトはＳｉＯ２／Ａｌ２Ｏ３の含有モル比が高くなると、その結晶格子内に存在する金属カチオンの比率が減少する。それに起因して水のような極性物質に対する親和性が弱くなり、非極性物質をより吸着するようになる特徴を有している。よって、プロトン型のＹ型ゼオライトのＳｉＯ２／Ａｌ２Ｏ３の含有モル比を２０以下と低いものとすることで、プロトン型のＹ型ゼオライトの親水性の低下が抑制され、多孔質構造を有するＹ型ゼオライトの細孔内部表面にまで水溶性の酸ヒドラジド化合物を付着させることができるため、本発明のガス吸着剤の動的吸着性能は優れたものとなる。
【００１８】
また、上記の効果に加えて、非極性または低極性ガス類の、プロトン型のＹ型ゼオライトへの物理吸着を抑制することができる。すなわちプロトン型のＹ型ゼオライトには非極性または低極性ガス類が蓄積されにくい。別の種類のゼオライトでありがちな蓄積された非極性または低極性のガス類が何らかのきっかけで大量に放出されることが抑制される。すなわち、本発明のガス吸着剤の脱離抑制性能は優れたものとなる。
【００１９】
また、上記の含有モル比が低いと、ゼオライトの親水性が高まり、ゼオライトの細孔内に水がたまりやすくなる。そうなるとアルデヒドのガスが細孔内に入りづらくなる。そこで含有モル比を２以上とすることで、本発明のガス吸着剤を備えたエアフィルターの使用時においても、ゼオライトの細孔内への低沸点アルデヒド類の進入を容易とし、本発明のガス吸着剤の動的吸着性能が優れたものとなる。
【００２０】
次に、プロトン型のＹ型ゼオライトの平均粒子径としては、０．５〜１０００．０μｍであることが好ましい。プロトン型のＹ型ゼオライトの平均粒子径は小さいほど、ガス吸着剤の低沸点アルデヒド類の吸着速度は速くなる。その一方で、プロトン型のＹ型ゼオライトが飛散しやすく、プロトン型のＹ型ゼオライトの取り扱い性や加工性が低下する傾向にある。そのためプロトン型のＹ型ゼオライトの平均粒子径は０．５μｍ以上であることが好ましく、１．０μｍ以上であることがより好ましい。また、プロトン型のＹ型ゼオライトの平均粒子径が大きいと、そのような粒子径のプロトン型のＹ型ゼオライトの製造は難しいとこともあるまた強度的にも脆弱となるため、プロトン型のＹ型ゼオライトが破損し易くなり、逆に粉塵が発生してしまう傾向にある。プロトン型のＹ型ゼオライトの平均粒子径は１０００．０μｍ以下であることが好ましく、７００．０μｍ以下であることがより好ましい。
【００２１】
平均粒子径が１００．０μｍ以上のプロトン型のＹ型ゼオライトは、粉末のプロトン型のＹ型ゼオライトをシリカゾルやアルミナゾルなどの結着剤とともに造粒することで得られる。特にプロトン型のＹ型ゼオライトの細孔特性を維持するためにはハイスピードミキサー法やスプレードライ法などの湿式造粒法を採用することが好ましい。
【００２２】
ここでいう平均粒子径とは以下の方法によって算出されるものである。粒度をＪＩＳ  Ｋ１４７４（２０１４）に記載される方法に従い、目開きを通過する割合を測定し、積算重量百分率で表現する。そして、積算値５０％の粒度を「平均粒子径」とする。ただし、平均粒子径が数μｍ程度の微粒子になると、ふるいは目詰まりしてしまう場合があるので、プロトン型のＹ型ゼオライトを水などの液体に分散させ、回折光や散乱光を利用して粒度を測定することができる。
【００２３】
プロトン型のＹ型ゼオライトの７７Ｋ窒素吸着法によるＢＥＴ比表面積は、ＢＥＴ比表面積で１００ｍ２／ｇ以上であることが好ましい。比表面積を１００ｍ２／ｇ以上とすることで、Ｙ型ゼオライトが担持した水溶性の酸ヒドラジド化合物の反応場として実効的な面積が高まる。面積が高くなることによりガス吸着剤と除去しようとする低沸点アルデヒド類との反応速度がより向上し、本発明のガス吸着剤の動的吸着性能は優れたものとなる。上記の理由から、プロトン型のＹ型ゼオライトのＢＥＴ比表面積は２００ｍ２／ｇ以上であることがより好ましい。また、ＢＥＴ比表面積の上限は特に限定しないが、プロトン型のＹ型ゼオライトのＢＥＴ比表面積は１０００ｍ２／ｇ以下であることが好ましい。この範囲を超えると製造が非常に困難になるという不都合が生じるとともに、機械的強度の低下による取り扱い性が低下するためである。
【００２４】
プロトン型のＹ型ゼオライトの平均細孔径はＭＰ法により得られるピーク直径を意味しており、より詳しくは７７ケルビン（液体窒素の温度）における窒素吸着法により得られる吸着側等温線を用いて求められる。好ましいプロトン型のＹ型ゼオライトの平均細孔径の範囲は７．０〜３０．０Åであり、より好ましくは７．５〜２０．０Åである。プロトン型のＹ型ゼオライトは平均細孔径７．０〜１０．０Åの範囲に均一な細孔径ピークを有するが、造粒工程で２次粒子を製造する工程でマクロポアが形成される場合もあることから上記範囲とすることが好ましい。
【００２５】
平均細孔径が７．０Å以上であることで酸ヒドラジド化合物がプロトン型のＹ型ゼオライトの細孔内部に浸透しやすくなり、低沸点アルデヒド類との反応性を高めることができる。結果として、ガス吸着剤の動的吸着性能がより優れたものとなる。一方で、Ｙ型ゼオライトの平均細孔径が３０．０Å以下であることで脱離臭の問題となりうる高沸点アルデヒド類や低極性ガス類の細孔内部への進入を阻害しガス吸着剤における、これらのガスの蓄積量を抑えることが可能となる。結果として、ガス吸着剤の脱離抑制性能が優れたものとなる。
【００２６】
本発明のガス吸着剤では、ＶＯＣガス中に含まれる低沸点アルデヒド類を吸着するために、プロトン型のＹ型ゼオライトに水溶性の酸ヒドラジド化合物が付着していることが好ましい。
【００２７】
ここで、本発明における水溶性とは２５℃で中性の水に対し、０．５質量％以上（５ｇ／Ｌ以上）溶解することをいう。
【００２８】
そして、水溶性の酸ヒドラジド化合物は、カルボン酸とヒドラジンとから誘導される−ＣＯ−ＮＨＮＨ２で表される酸ヒドラジド基を有する化合物である。ヒドラジド末端のα位に、更に非共有電子対を有する窒素原子が結合しており、これにより求核反応性が著しく向上している。この非共有電子対が低沸点アルデヒド類のカルボニル炭素原子を求核的に攻撃して反応し、低沸点アルデヒド類をヒドラジン誘導体として固定化することにより、低沸点アルデヒド類の吸着性能を発現できると考えられる。
【００２９】
低沸点アルデヒド類の中でもアセトアルデヒドは、カルボニル炭素のα位に電子供与性のアルキル基を有するために、カルボニル炭素の求電子性が低く化学吸着されにくい。しかし本発明に用いるガス吸着剤において使用する水溶性の酸ヒドラジド化合物は前述のとおり求核反応性が高いため、アセトアルデヒドに対しても良好な化学吸着性能を発現する。
【００３０】
水溶性の酸ヒドラジド化合物としては、例えば、カルボジヒドラジド、グルタミン酸ジヒドラジド、コハク酸ジヒドラジド、およびアジピン酸ジヒドラジドからなる群より選ばれる１種以上を含むものを挙げることができる。これらの中でも、とりわけアジピン酸ジヒドラジドが低沸点アルデヒド類の吸着性能に優れる点で好ましい。また、低沸点アルデヒド類の吸着性能を上げる目的でアジピン酸ジヒドラジドとコハク酸ジヒドラジドを併用することがより好ましい。
【００３１】
本発明のガス吸着剤における水溶性の酸ヒドラジド化合物の含有量は、Ｙ型ゼオライト１００．０質量部に対して０．５〜２０．０質量部であることが好ましい。水溶性の酸ヒドラジド化合物の含有量を０．５質量部以上とすることで、ガス吸着剤の低沸点アルデヒド類の吸着性能をより向上させることができ、ガス吸着剤の動的吸着性能をより優れたものとすることができる。この理由から、水溶性の酸ヒドラジド化合物の含有量は１．０質量部以上であることがより好ましい。そして、水溶性の酸ヒドラジド化合物の含有量を２０．０質量部以下とすることで、Ｙ型ゼオライトに付着した水溶性の酸ヒドラジド化合物の結晶化を抑制することができ、結晶化した水溶性の酸ヒドラジド化合物がＹ型ゼオライトの細孔を閉塞することを抑制することができる。そして、このことにより、ガス吸着剤の低沸点アルデヒド類の動的吸着性能を向上させることができるとともに、本発明のガス吸着剤の脱離抑制性能も優れたものとすることができる。
【００３２】
本発明に用いる水溶性の酸ヒドラジド化合物が付着したＹ型ゼオライトは、２５℃の水１００ｇに５ｇ分散させた際のｐＨが４．０〜７．５の範囲であることが好ましい。ｐＨが７．５以下であることで、水溶性の酸ヒドラジド化合物の非共有電子対の低沸点アルデヒド類のカルボニル炭素原子への求核的攻撃による反応から生成した中間体が、酸性の反応場においてプロトン化されるため脱水し易くなり、前記中間体の誘導体への固定化反応が十分に進む。上記の理由からｐＨは７．０以下であることがより好ましい。また、ｐＨが４．０以上であることで、水溶性の酸ヒドラジド化合物の非共有電子対が低沸点アルデヒド類のカルボニル炭素原子を求核的に攻撃する活性がより高いものとなり、ガス吸着剤の低沸点アルデヒド類の動的吸着性能がより優れたものとなる。なお、ｐＨは、２５℃の純水に酸ヒドラジド化合物が付着したＹ型ゼオライトが５質量％となるよう浸漬し、軽く攪拌した後１０分間放置し、液のｐＨをｐＨ計にて測定した値をいう。
【００３３】
水溶性の酸ヒドラジド化合物が付着したＹ型ゼオライトのｐＨは、有機酸を添加することにより調整することができる。有機酸としては、それ自体は臭気を発生しないものであり、かつ、吸湿性の低いものを採用することが好ましい。上記のような有機酸の具体的な例としては、アジピン酸、スルファニル酸、リンゴ酸、クエン酸等が挙げられ、用いる酸ヒドラジド化合物に応じて適宜選択すればよく、中でもアジピン酸を好ましく採用することができる。アジピン酸は上記分散液のバランスを安定に保ち、また臭気の発生や吸湿性の発現を伴わないため好ましい。
【００３４】
本発明のガス吸着剤の製造方法としては、たとえば、以下のものを挙げることができる。すなわち、アルミン酸ナトリウムとケイ酸ナトリウムとを混合し混合物を得た後、前記混合物を９０〜１２０℃で加熱し、ゼオライトを得る工程と、前記ゼオライトを１００〜１２０℃の硝酸アンモニウム溶液で処理する工程と、前記ゼオライトを５００〜８００℃の過熱水蒸気にて焼成処理する工程と、前記ゼオライトに水溶性の酸ヒドラジド化合物を添着させる工程とを、この順に有するガス吸着剤の製造方法である。
【００３５】
ここで、ゼオライトに水溶性の酸ヒドラジド化合物を添着させる工程としては以下のものが例示される。
水溶性の酸ヒドラジド化合物を溶解させた水溶液中にＹ型ゼオライトを投入し、分散させることで、水溶性の酸ヒドラジド化合物をＹ型ゼオライトに付着させる方法。
水溶性の酸ヒドラジド化合物を溶媒中に溶解させた水溶液をＹ型ゼオライトに噴霧・塗布し、次に、このＹ型ゼオライトを乾燥する方法。
【００３６】
後者の方法の溶媒としては水溶性の酸ヒドラジド化合物の特性ならびに作業性を考慮し適当なものを選択することができる。このうち、安全性に優れ、かつ作業性にも優れるとの観点から水系溶媒を用いることが好ましく、溶媒として純水を用いることがより好ましい。また、後述するように、この処理液を繊維シート上で乾燥させることにより、直接、繊維シート上においてガス吸着剤を形成してもよい。水溶性の酸ヒドラジド化合物はＹ型ゼオライトに付着していることが好ましいが、Ｙ型ゼオライトの細孔内に水溶性の酸ヒドラジド化合物が付着していることがより好ましい。
【００３７】
また、本発明のガス吸着剤は、水溶性の酸ヒドラジド化合物およびプロトン型のＹ型ゼオライトに加え、さらに、活性炭を有するものであることが好ましい。本発明のガス吸着剤は、一旦、吸着したＶＯＣガスのガス吸着剤からの脱離をより抑制し、このガス吸着剤を用いたエアフィルターでの二次発臭の発生をより抑制することができるものである。そして、エアフィルターを通過する気流の風圧が強いものとなる傾向にある自動車用途での使用時において、消臭繊維シートからの臭気ガスの脱離による二次発臭は顕著に発生する。そして、本発明のガス吸着剤を用いたエアフィルターは二次発臭を抑制できるものであるので、本発明のガス吸着剤を用いたエアフィルターは自動車用途により好適に用いることができる。
【００３８】
なお、プロトン型のＹ型ゼオライトおよび活性炭を有する本発明のガス吸着材の実施形態例において、活性炭は、上記のプロトン型のＹ型ゼオライトとは別体の粒状物である。しかし、本発明のガス吸着材を有する消臭繊維シート（消臭繊維シートについての詳細は後述する）において、プロトン型のＹ型ゼオライトと活性炭とは接着材にて各々の一部分が相互に固定された状態で存在していてもよい。
【００３９】
ここで、水溶性の酸ヒドラジド化合物が付着したＹ型ゼオライトは、低沸点アルデヒド類の動的条件下での吸着性能に優れる。また、低沸点アルデヒド類に対する化学吸着量が飽和した後も、Ｙ型ゼオライト特有のボトルネック型の均一な細孔径を有する細孔形状と、Ｙ型ゼオライトにおけるＳｉＯ２／Ａｌ２Ｏ３の含有モル比を２０．０以下とすることで、低沸点アルデヒド類や低極性ガス成分の物理吸着量を大幅に抑えることが可能となり、脱離抑制性能にも優れたものとなる。
【００４０】
しかし、それでも、細孔構造を有する限りにおいて、低極性または非極性のガス類のＹ型ゼオライトへの物理吸着量を完全にゼロにすることは困難であり、わずかにでも物理吸着された低沸点アルデヒド類や低極性または非極性のガス類はエアコン稼動時など温湿度が急激に変化する際には、ガス吸着剤からの脱離現象を起こし、臭気成分として感じられることがある。そこで、ガス吸着剤が、さらに活性炭を有することで、Ｙ型ゼオライトから脱離する低沸点アルデヒド類や低極性または非極性のガス類を活性炭が吸着し、二次発臭をさらに抑制することが可能となる（すなわち、ガス吸着剤の脱離抑制性能はより優れたものとなる）。
【００４１】
活性炭の平均粒子径は０．５〜１０００．０μｍであることが好ましい。活性炭の平均粒子径が小さいほどＶＯＣガスの吸着速度は速くなるが、その一方で、飛散しやすく取り扱い性や加工性が低下する傾向にあるため、活性炭の平均粒子径は０．５μｍ以上、好ましくは１．０μｍ以上とすることが好ましい。一方、活性炭の平均粒子径が大きいと、エアフィルターユニットに加工する際にプリーツ頂上部の不織布が破れやすくなる問題が生じる傾向にあるため、消臭繊維シートのプリーツ加工性等を考慮して、活性炭の平均粒子径を１０００．０μｍ以下とすることが好ましく、６００．０μｍ以下とすることがより好ましい。上記の活性炭の粒子径は、ＪＩＳ  Ｋ  １４７４（２０１４）活性炭試験方法に基づいた質量平均径を指す。通常の分級機を使用して所定の粒度調整をすることにより、所望の粒子径のものを得ることが可能である。ただし、活性炭が数μｍ程度の微粉になると，ふるいが目詰まりしてしまうことがあるので，その場合には、活性炭を水などの液体に分散させ、回折光や散乱光を利用して粒度を測定することができる。
【００４２】
活性炭の原料としては、ヤシ殻、木質系、石炭系、ピッチ系などが知られているが、ヤシ殻であることが好ましい。ヤシ殻活性炭の細孔は他の原料と比較して小さい細孔の比率が多く、不純物である灰分も少ない。つまり、ヤシ殻活性炭は細孔が小さいために吸着した臭気分子に対して効果的に細孔壁との分子間力が働き、吸着した臭気分子を脱離させにくい、すなわち二次発臭の発生を抑制できる特徴がある。
【００４３】
次に本発明に用いる活性炭の比表面積は、ＢＥＴ比表面積で９００〜１３００ｍ２／ｇであることが好ましい。活性炭の比表面積が９００ｍ２／ｇ以上とすることで、低沸点アルデヒド類との反応場として実効的な反応速度を得ることが可能となる。また、活性炭の比表面積が１３００ｍ２／ｇ以下とすることで、二次発臭につながる臭気の非意図的吸着を抑制することが可能となる。
【００４４】
活性炭には薬剤が担持されていてもよい。中でも低沸点アルデヒド類を除去する目的においてはアミン系化合物が担持されていることが好ましく、中でも、アミノ基を有する第１級アミン系化合物が好ましく、さらに酸ヒドラジド化合物がより好ましい。
【００４５】
これらのアミン系化合物は活性炭に吸着させるか、あるいは、活性炭の表面に残る水酸基やアルカリ金属などの官能基と部分的に反応させながらインターカレーションを行うことによりアミン系化合物を担持した活性炭を得ることができる。
【００４６】
活性炭へのアミン系化合物の担持量は、活性炭１００．０質量部に対して０．５〜２０．０質量部であることが好ましく、より好ましくは１．０〜１０．０質量部である。０．５質量部以上とすることで低沸点アルデヒド類の吸着性能吸着性能の向上の実効を得ることができる。アミン系化合物を過剰に添加すると結晶化して活性炭の細孔を塞いでしまい、粉落ちの原因ともなるため、担持量は２０．０質量部以下とすることが好ましい。
【００４７】
活性炭と水溶性の酸ヒドラジド化合物が付着したＹ型ゼオライトとの質量比（活性炭の含有質量／水溶性の酸ヒドラジド化合物が付着したＹ型ゼオライトの含有質量）は０．０５〜０．５０の範囲であることが好ましい。
【００４８】
この含有質量比を０．０５以上とすることで、Ｙ型ゼオライトが非意図的に物理吸着現象で吸着する低沸点アルデヒド類が脱離した際に、この低沸点アルデヒド類をＹ型ゼオライト近傍に存在する活性炭が吸着することで、ガス吸着剤の脱離抑制性能がより優れたものとなる。一方で、この含有質量比が０．５０以下であることでＹ型ゼオライトの含有質量割合が増え、低沸点アルデヒド類の吸着性能がより優れたものとなり、ガス吸着剤の動的吸着性能がより優れたものとなるとともに、一旦、吸着された低沸点アルデヒド類が脱離しやすい活性炭の質量比率が少ないことでガス吸着剤に脱離抑制性能がより優れたものとなる。
【００４９】
本発明のガス吸着剤を用いて消臭繊維シートを得ることができる。そのような消臭繊維シートの製造方法としては以下のものを挙げることができる。
（１）ガス吸着剤粒子を水中に分散させ繊維シートに付着後、脱水することにより得られるシート化法。
（２）繊維シートを構成すると繊維と共にガス吸着剤粒子を気中に分散させることにより得られるエアレイド法。
（３）２層以上の不織布もしくは織布、ネット状物、フィルム、膜の層間に熱接着によりガス吸着剤を充填する方法。
（４）エマルジョン接着剤、溶剤系接着剤を利用して不織布、織布、発泡ウレタンなどの通気性材料にガス吸着剤を結合担持させる方法。
（５）基材、ホットメルト接着剤の熱可塑性等を利用して不織布、織布、発泡ウレタンなどの通気性材料にガス吸着剤を結合担持する方法。
（６）ガス吸着剤を繊維もしくは樹脂に練りこむことにより混合一体化する方法。
【００５０】
用途に応じて適当な方法を用いることができるが、Ｙ型ゼオライト自身の細孔閉塞を防止することができるため、前記加工方法（１）、（２）、（３）、または（５）を用いることが好ましい。
【００５１】
加工方法（１）の具体的製造方法について記載する。Ｙ型ゼオライトと水溶性の酸ヒドラジド化合物とバインダー樹脂とを混合分散させた液を繊維に付与し、さらに乾燥する方法や、Ｙ型ゼオライトと水溶性の酸ヒドラジド化合物を混合した水溶液を基材繊維シートにコーティング処理により塗布した後に、さらに乾燥たり、スプレー処理により吹き付けた後に、さらに乾燥したりしてもよい。
【００５２】
また、Ｙ型ゼオライトとバインダー樹脂を先に繊維シート表面に固定した後、酸ヒドラジド化合物を混合した水溶液をディッピング処理やスプレー処理で付着させてもよい。
【００５３】
バインダー樹脂としては特に限定は無く、どのような種類の樹脂でも使用することがで
きる。たとえばアクリル樹脂、メタアクリル樹脂、ウレタン樹脂、エステル樹脂、ポリビニルアルコール樹脂、シリコン樹脂などが挙げられる。樹脂を二種類以上混合しても良い。Ｙ型ゼオライトとバインダー樹脂の質量比（Ｙ型ゼオライトの質量：バインダー樹脂の質量）は１０：１〜１：１の範囲であることがＹ型ゼオライトや水溶性の酸ヒドラジド化合物の固着性ならびにガス吸着性能の点で好ましい。
【００５４】
調合の際は先に水溶性の酸ヒドラジド化合物とＹ型ゼオライトを溶媒に分散させておいてから、バインダー樹脂を分散させる方が、より均一に分散できるので好ましい。
【００５５】
本発明のガス吸着剤を用いた消臭繊維シートは上記のようなＹ型ゼオライトと水溶性の酸ヒドラジド化合物とを担持させた繊維シートにさらに異なる繊維構成のシートを積層することも好ましい。例えば直行流型フィルターとしての使用において、上流側に嵩高で目の粗い不織布シートを積層すれば、ダスト保持量が向上し長寿命化が可能となる。また下流側に極細繊維からなる不織布シートを積層すれば、高捕集効率化が可能となる。
【００５６】
さらにこの極細繊維からなる不織布シートがエレクトレット処理されていればなお好ましい。エレクトレット処理がされていることにより、通常では除去しにくいサブミクロン
サイズやナノサイズの微細塵を静電気力により捕集する事が出来るようになる。
【００５７】
次に前記加工方法（３）の具体的製造方法について記載する。２層の不織布の間に配置される本発明のガス吸着剤およびバインダーとして熱可塑性樹脂を熱接着により一体化することで消臭繊維シートを得られるが、まず、片方の不織布上に充分に混合攪拌したガス吸着剤および熱可塑性樹脂を散布し、熱処理して熱可塑性樹脂を溶融する。加熱方法としては加熱炉が利用できる。熱処理されたものに、もう一方の不織布を被せ合わせ加圧し、一体化することができる。
【００５８】
最終的に熱プレスしシート製造するにはよく使用されるロール間熱プレス法、あるいは上下ともフラットな熱ベルトコンベヤー間にはさみこむフラットベッドラミネート法等が挙げられる。
【００５９】
熱可塑性樹脂の材料としては、ポリエステル、ポリオレフィン、ポリアミド、ポリウレタン、エチレン−アクリル共重合体、ポリアクリレート、ポリアクリル、ポリジエン、エチレン−酢酸ビニル、ポリ塩化ビニル、ポリスチレン等の熱可塑性樹脂が挙げられ、中でも加熱時の臭気発生が少ない材料としてポリエステルやポリオレフィンが好ましい。
【００６０】
熱可塑性樹脂は粉末状であれば形状は特に規定しないが、球状、破砕状、繊維状等があげられる。
【００６１】
熱可塑性樹脂の融点は、移動車両等の室内の環境温度等考慮すると８０℃以上が好ましく、９０℃以上がより好ましい。
【００６２】
また熱可塑性樹脂の含有量は、本発明のガス吸着剤の含有質量に対して５〜４０質量％であることが好ましく、１０〜３５質量％であることがより好ましい。かかる範囲内であれば、不織布との接着力がより向上し、さらに消臭繊維シートの通気抵抗、脱臭性能もより向上する。
【００６３】
上記の不織布を形成する繊維としては、天然繊維、合成繊維、ガラス繊維や金属繊維等の無機繊維が使用でき、中でも溶融紡糸が可能な熱可塑性樹脂の合成繊維が好ましい。合成繊維を形成する熱可塑性樹脂の例としては、ポリエステル、ポリアミド、ポリオレフィン、アクリル、ビニロン、ポリスチレン、ポリ塩化ビニル、ポリ塩化ビニリデン、ポリ乳酸等を挙げることができ、用途等に応じて選択できる。また、複数種を組み合わせて使用してもよい。
【００６４】
不織布を構成する繊維としては、円形断面のもののみならず、たとえば異型断面のものや、繊維表面に多数の孔やスリットを有するものも好ましく使用される。そのような形状とすることにより、繊維の表面積を大きくし、本発明のガス吸着剤を用いた消臭繊維シートにおいては、ガス吸着剤の担持性を向上させることができる。ここでいう異型断面形状とは、円形以外の断面形状を指し、例えば扁平型、略多角形、楔型等を挙げることができる。かかる異型断面形状の繊維は、円形でない孔を有する口金を用いて紡糸することにより得ることができる。また、繊維表面に多数の孔やスリットを有する繊維は、溶剤に対する溶解性の異なる２種類以上のポリマーをアロイ化して紡糸し、溶解性の高い方のポリマーを溶剤で溶解除去することにより得ることができる。
【００６５】
不織布の製造方法としては乾式法、湿式法、スパンボンド法、サーマルボンド法、ケミカルボンド法、スパンレース法（水流絡合法）、スパンボンド不織布、メルトブロー不織布が使用できる。２枚の不織布のうち少なくとも１枚の不織布は目付けや厚みが均一にできることから抄紙法による湿式不織布が好ましい。
【００６６】
不織布を構成する繊維の繊維径としては、消臭繊維シートとして使用する用途において目標とする通気性や集塵性能に応じて選択すればよい。好ましくは１〜２０００μｍである。繊維径を１μｍ以上、より好ましくは２μｍ以上とすることで、ガス吸着剤が繊維構造物表面で目詰まりするのを防ぎ、通気性の低化を防ぐことができる。また、繊維径を２０００μｍ以下、より好ましくは１００μｍ以下とすることで、繊維表面積の減少による該ガス吸着剤の担持能力の低下や処理エアとの接触効率の低下を防ぐことができる。
【００６７】
不織布の目付としては、１０〜５００ｇ／ｍ２が好ましい。目付けを１０ｇ／ｍ２以上とすることで、ガス吸着剤を担持するための加工に耐える十分な強度が得られ、エアを通気させた際にフィルター構造を維持するのに必要な剛性が得られる。また目付けを５００ｇ／ｍ２以下、より好ましくは２００ｇ／ｍ２以下とすることで、不織布の内部までガス吸着剤を均一に担持させることができ、また、消臭繊維シートをプリーツ形状やハニカム形状に二次加工する際の取扱い性にも優れる。
【００６８】
不織布の厚みは０．１０ｍｍ〜０．６０ｍｍであることが好ましい。薄いとガス吸着剤粒子が飛び出して不織布を破る可能性があり、厚いと取り扱い性が悪くなる可能性がある。
【００６９】
不織布の少なくとも１枚はエレクトレット処理されていることが好ましい。エレクトレット処理がされていることにより、通常では除去しにくいサブミクロンサイズやナノサイズの微細塵を静電気力により捕集することができる。
【００７０】
エレクトレット処理を施された不織布を構成する材料としては、ポリプロピレン、ポリエチレン、ポリスチレン、ポリブチレンテレフタレート、ポリテトラフルオロエチレン等のポリオレフィン系樹脂、ポリエチレンテレフタレート等の芳香族ポリエステル系樹脂、ポリカーボネート樹脂等の高い電気抵抗率を有する材料が好ましい。
【００７１】
また、不織布は抗菌剤、防カビ剤、抗アレルゲン剤、抗ウイルス剤、ビタミン剤、難燃剤等の付随的機能を有する成分等を含めて構成してもよい。これらの成分は繊維類や不織布中に練りこんでも、後加工で付着および担持して付与してもよい。例えば、任意の方法により不織布を作製後、難燃剤と樹脂バインダーを含む水溶液を作製し、含浸乾燥し、難燃剤を固着することで不織布を得ることができる。
【００７２】
消臭繊維シートにおける本発明のガス吸着剤の含有量は、プロトン型のＹ型ゼオライトと水溶性の酸ヒドラジド化合物との合計が１０〜１００ｇ／ｍ２であることが好ましい。含有量を１０ｇ／ｍ２以上、より好ましくは１５ｇ／ｍ２以上とすることで低沸点アルデヒド類のガス吸着性能吸着性能の実向を得ることができる。また、含有量を１００ｇ／ｍ２以下とすることで、この消臭繊維シートに目詰まりが発生するのを抑制し、このことによって、上記の消臭繊維シートの通気性の低下を抑えることができる。
【００７３】
消臭繊維シートを用いてエアフィルターを構成することができる。エアフィルターにおける消臭繊維シートの形状としては、そのまま平面状で使用してもよいが、限られた寸法内により多くの消臭繊維シートを入れるためにプリ−ツ型やハニカム型を採用することが好ましい。プリーツ型は直行流型エアフィルターとしての使用において、またハニカム型は平行流型フィルターとしての使用において、処理エアの接触面積を大きくして捕集効率を向上させるとともに、低圧損化を同時に図ることができる。
【００７４】
プリーツ加工の方法としては、レシプロ方式やロータリー方式などがあり、山谷状に加工する方法であればいずれの方法でもよい。また、プリーツ形状を保持するためセパレータ加工を行うことが望ましく、生産効率の観点からビード加工やリボン加工のような熱可塑性樹脂を溶融加工する方式が望ましい。ここで、熱可塑性樹脂の融点は９０℃以上のポリオレフィン樹脂を使用することが好ましい。自動車車室内のエアコンシステム周辺では夏場に８０℃前後まで上昇することが想定されるため、融点が９０℃以上のポリオレフィン樹脂を使用することで、低コストでプリーツ形状保持可能なエアフィルターを提供することが可能となる。
【００７５】
本発明のガス吸着剤を備える消臭繊維シートを用いたエアフィルターのひだ山頂点間隔は、２〜３０ｍｍが好ましい。２ｍｍ未満ではひだ山間が密着しすぎでデッドスペースが多く、効率的にシートを活用できなくなるため好ましくない。一方、３０ｍｍを越えると消臭繊維シート折り込み面積が小さくなるためエアフィルター厚みに応じた除去効果を得ることができなくなるため好ましくない。
【００７６】
また本発明のガス吸着剤を用いたエアフィルターは、枠体に納めて使用することが、エアの処理効率や取扱い性の点で好ましい。
【実施例】
【００７７】
以下、実施例を用いて本発明を具体的に説明する。なお、本実施例による消臭繊維シートの各特性の評価方法を下記する。【００７８】
［測定方法］
（１）平均粒子径（μｍ）
ゼオライトおよび活性炭については、ＪＩＳ  Ｋ  １４７４（２０１４）の活性炭試験方法に基づいて測定された５０％質量平均径を平均粒子径とする。【００７９】
（２）目付（ｇ／ｍ２）
２５ｃｍ×２５ｃｍにカットした測定試料の質量について質量計（エー・アンド・ディ社製ＦＹ−３００）を用いて４枚分計測し、その平均値から１ｍ２あたりの質量に換算し、小数点以下第２位を四捨五入し、目付とする。なお、消臭繊維シートの目付についても上記の測定方法と同様の方法により測定する。【００８０】
（３）厚み（ｍｍ）
１０ｃｍ×１０ｃｍにカットした測定試料について、厚み計（大栄科学精機社製、型式ＦＳ−６０ＤＳ、測定子面積２５００ｍｍ２、測定荷重０．５ＫＰａ）を使用しランダムに１０点測定し、平均値を算出し、厚みとする。なお、消臭繊維シートの厚みについても上記の測定方法と同様の方法により測定する。【００８１】
（４）Ｙ型ゼオライトにおけるＳｉＯ２／Ａｌ２Ｏ３含有モル比
Ｙ型ゼオライトにおけるＳｉＯ２／Ａｌ２Ｏ３の含有モル比は、蛍光Ｘ線分光分析装置（ＸＲＦ）島津製作所製（ＶＦ−３２０Ａ）によりケイ素およびアルミニウムの元素数を測定し、算出する。【００８２】
（５）ＢＥＴ比表面積
ゼオライトおよび活性炭の比表面積はユアサアイオニクス社製ＮＯＶＡ２２００ｅを用い、ＪＩＳ  Ｒ  １６２６−１９９６に規定のＢＥＴ多点法に従って測定する。試料は１００ｍｇを採取し１００℃で４時間真空脱気し、Ｎ２を吸着質とし、定容法にて測定する。【００８３】
（６）平均細孔径
ゼオライトの細孔の形状を円筒状と仮定し、ＢＥＴ比表面積測定の際に得られた比表面積（Ｓ）、細孔容積（Ｖ）から平均細孔径（Ｄ）を算出する。【００８４】
（７）水溶性酸ヒドラジド化合物の含有量
水溶性酸ヒドラジド化合物を分散もしくは溶解させた液にＹ型ゼオライトを含浸させて、Ｙ型ゼオライトを乾燥させた後のガス吸着剤の重量と、上記の含浸処理前のＹ型ゼオライトの重量との差から算出する。【００８５】
（８）ガス吸着剤やバインダーとなりうる熱可塑性樹脂の含有量
ガス吸着剤および熱可塑性樹脂を混合攪拌した混合粉体を不織布に散布した後、さらに他の不織布を重ね合わせて熱プレスを行い一体化し、その総目付を測定し、総目付から２枚の不織布の目付を差し引いた値に、ガス吸着剤および熱可塑性樹脂の仕込み量比を掛け、消臭繊維シート全体に対するガス吸着剤や熱可塑性樹脂の含有量を算出する。【００８６】
（９）圧力損失（Ｐａ）
平面状の消臭繊維シートを有効間口面積０．１ｍ２のホルダーにセットし、面風速６．５ｍ／ｍｉｎで鉛直方向に空気を通過させ、フィルター上下流の圧力差をＭＯＤＵＳ社製デジタルマノメータＭＡ２−０４Ｐ差圧計で測定する。測定は１検体から任意に５箇所をサンプリングして行い、その平均値を消臭繊維シートの圧力損失とする。【００８７】
（１０）低沸点アルデヒドの動的吸着性能および脱離抑制性能
低沸点アルデヒド類としてアセトアルデヒドを使用した。【００８８】
１２ｃｍ角サイズの平板状の消臭性繊維シートを１０ｃｍ角サイズの実験用のダクトに取り付け、ダクトに温度２３℃、湿度５０％ＲＨの空気を０．２ｍ／ｓｅｃの速度で送風する。さらに上流側から、標準ガスボンベによりアセトアルデヒドを上流濃度１０ｐｐｍとなるように添加し、消臭性繊維シートの上流側と下流側とにおいてエアをサンプリングし、赤外吸光式連続モニターを使用してそれぞれのアセトアルデヒド濃度を経時的に測定し、次式にて除去効率を算出する。
アセトアルデヒド除去効率（％）＝［（Ｃ０−Ｃ）／Ｃ０］×１００
Ｃ０：上流側のアセトアルデヒド濃度（＝１０ｐｐｍ）
Ｃ：下流側のアセトアルデヒド濃度（ｐｐｍ）
アセトアルデヒドの添加開始から１００秒後の除去効率を初期除去効率とし、１００秒後以降の除去効率を経時的に測定する。また、上流側の濃度と下流側の濃度との差が５％になるまでの吸着量を吸着容量として評価する。【００８９】
さらに、この除去率が５％になるまで流通、濃度測定を続けた消臭性繊維シートについて、アセトアルデヒドを含有しない温度２３℃、湿度５０％ＲＨのクリーンな空気を０．２ｍ／ｓｅｃの速度で送風し、消臭性繊維シートの下流の吹き出しエアの臭気強度を、５人のモニターが、表４に示す判断基準を用いた６段階臭気判定法にて判定し、５人の判定結果の算術平均値をアセトアルデヒド脱離評価の指標とする。なお、算術平均が小さいほど、消臭性繊維シートの二次発臭はより高度に抑制されているといえる。【００９０】
（１１）低極性ガスの動的吸着性能および脱離抑制性能
低極性ガスとしてトルエンのガスを使用した。
１００℃で２時間、乾燥庫で加熱前処理した平板状の消臭性繊維シートを実験用のカラムに取り付け、カラムに温度２３℃、湿度５０％ＲＨの空気を０．２ｍ／ｓｅｃの速度で送風する。さらに上流側から、パーミエーターによりトルエンを揮発させ上流濃度８０ｐｐｍとなるように添加し、消臭性繊維シートの上流側と下流側とにおいてエアをサンプリングし、赤外吸光式連続モニターを使用してそれぞれのトルエン濃度を経時的に測定し、次式にて除去効率を算出する。
トルエン除去効率（％）＝［（Ｃ０−Ｃ）／Ｃ０］×１００
Ｃ０：上流側の濃度（＝８０ｐｐｍ）
Ｃ  ：下流側のトルエン濃度（ｐｐｍ）
トルエン添加開始から３分後の除去効率を初期除去効率とし、初期除去効率の比較を行った。３分後以降の除去効率を経時的に測定する。また、上流側の濃度と下流側の濃度との差が５％になるまでの吸着量を吸着容量として評価する。【００９１】
さらに、この除去率が５％になるまで流通、濃度測定を続けた消臭性繊維シートについて、トルエンを含有しない温度２３℃、湿度５０％ＲＨのクリーンな空気を０．２ｍ／ｓｅｃの速度で送風し、サンプル出口側のガス濃度を赤外吸光式連続モニターにて測定する。二次発臭現象は脱離の総容量ではなく、瞬間的に吐き出される最大ピーク値が臭気閾値を越えるかどうかが重要となるため、脱離抑制性能の評価は、この脱離抑制性能の試験時に計測された最大ガス濃度を用い、この最大ガス濃度が小さいほどガス吸着剤の脱離抑制性能は優れるとの評価とする。【００９２】
また、サンプルの下流の吹き出しエアの臭気強度を、５人のモニターが、以下に示す判断基準を用いた６段階臭気判定法にて判定する。
５：強烈な臭い
４：強い臭い
３：楽に関知できる臭い
２：何の臭いかわかる弱い臭い
１：やっと関知できる臭い
０：無臭
５人の判定結果の算術平均値をトルエン脱離評価の指標とする。なお、算術平均が小さいほど、消臭性繊維シートの二次発臭はより高度に抑制されているといえる。【００９３】
（１２）脱離判定
アセトアルデヒドガスおよびトルエンガスの６段階臭気判定法による算術平均値とトルエン脱離最大濃度から脱離臭気に関する総合判定を行う。尚、総合判定はＡ（特に優れる）、Ｂ（優れる）、Ｃ（改善を有する）、Ｄ（好ましくない）の４段階で行った。判定基準は以下のとおりである。
Ａ：  トルエン脱離最大濃度が１．５ｐｐｍ以下であり、かつアセトアルデヒドガスおよびトルエンガスのいずれのガスにおいても６段階臭気判定法が０．６以下である場合、
Ｂ：  トルエン脱離最大濃度が１．５ｐｐｍ超え２．０ｐｐｍ以下の範囲であり、かつアセトアルデヒドガスおよびトルエンガスのいずれのガスにおいても６段階臭気判定法が０．６超え１．０以下である場合、
Ｃ：  トルエン脱離最大濃度が２．０ｐｐｍ超え〜５．０ｐｐｍ以下の範囲であり、かつアセトアルデヒドガスおよびトルエンガスのいずれのガスにおいても６段階臭気判定法が１．０超え２．５以下である場合、
Ｄ：  トルエン脱離最大濃度が５．０ｐｐｍ超えであり、かつアセトアルデヒドガスおよびトルエンガスのいずれかのガスにおいても６段階臭気判定法で２．５超えである場合。
（１３）本発明のガス吸着剤および対比用のガス吸着剤の準備
ｉ．ガス吸着剤Ａの作製
（ゼオライト）
まず、アルミン酸ナトリウムとケイ酸ナトリウムとを混合し混合物を得た後、この混合物を１００℃で加熱し、ゼオライトを得た。次に、このゼオライトを１１０℃の硝酸アンモニウム溶液で処理し、さらに、このゼオライトを７５０℃の過熱水蒸気にて焼成処理した。得られたゼオライトはプロトン型のＹ型ゼオライトであった。このゼオライトの蛍光Ｘ線分光分析により測定したＳｉＯ２／Ａｌ２Ｏ３含有モル比は５．４であり、窒素吸脱着法により測定した比表面積は６９０ｍ２／ｇであった。そして、このゼオライトを原料とし結着剤にアルミナゾルを使用し、ハイスピードミキサー法により平均粒径２３０μｍに造粒したゼオライトを使用した。造粒後のゼオライトの比表面積は６００ｍ２／ｇ、平均細孔直径は１７．０Åであった。なお、プロトン型のＹ型ゼオライトとは、カチオン交換サイトがプロトン（Ｈ＋）であるＹ型ゼオライトのことを言う。【００９４】
（水溶性の酸ヒドラジド化合物）
水への溶解度８．０％のアジピン酸ジヒドラジド（大塚化学社製）を用いた。【００９５】
（ゼオライトＡ）
前記アジピン酸ジヒドラジド８．０質量％を純水１００．０質量％に完全に溶解した水溶液を調整した。その後、該水溶液を前記造粒後のゼオライト４０．０質量％に対しスプレーにて噴霧して付着した後に１１０℃で５時間乾燥し、ガス吸着剤Ａを得た。【００９６】
ｉｉ．ガス吸着剤Ｂの作製
（ゼオライト）
まず、アルミン酸ナトリウムとケイ酸ナトリウムとを混合し混合物を得た後、この混合物を１００℃で加熱し、ゼオライトを得た。次に、このゼオライトを１１０℃の硝酸アンモニウム溶液で処理し、さらに、このゼオライトを７５０℃の過熱水蒸気にて焼成処理した。得られたゼオライトはプロトン型のＹ型ゼオライトであった。このゼオライトの蛍光Ｘ線分光分析により測定したＳｉＯ２／Ａｌ２Ｏ３含有モル比は７．２であり、窒素吸脱着法により測定した比表面積は６５０ｍ２／ｇであった。そして、このゼオライトを原料とし、結着剤にアルミナゾルを使用し、ハイスピードミキサー法により平均粒径２３０μｍに造粒したゼオライトを使用した。造粒後のゼオライトの比表面積は５８０ｍ２／ｇ、平均細孔直径は１６．５Åであった。【００９７】
（水溶性の酸ヒドラジド化合物）
水への溶解度８．０％のアジピン酸ジヒドラジド（大塚化学社製）を用いた。【００９８】
（ガス吸着剤Ｂ）
前記アジピン酸ジヒドラジド８．０質量％を純水１００．０質量％に完全に溶解した水溶液を調整した。その後、該水溶液を前記造粒後のゼオライト４０．０質量％に対しスプレーにて噴霧して付着した後に１１０℃で５時間乾燥し、ガス吸着剤Ｂを得た。【００９９】
ｉｉｉ．ガス吸着剤Ｃの作製
（ゼオライト）
まず、アルミン酸ナトリウムとケイ酸ナトリウムとを混合し混合物を得た後、この混合物を１００℃で加熱し、ゼオライトを得た。次に、このゼオライトを１１０℃の硝酸アンモニウム溶液で処理し、さらに、このゼオライトを７５０℃の過熱水蒸気にて焼成処理した。得られたゼオライトは、プロトン型のＹ型ゼオライトであった。このゼオライトの蛍光Ｘ線分光分析により測定したＳｉＯ２／Ａｌ２Ｏ３含有モル比は５．４であり、窒素吸脱着法により測定した比表面積は６９０ｍ２／ｇであった。そして、このゼオライトを原料とし、結着剤にアルミナゾルを使用し、ハイスピードミキサー法により平均粒径２３０μｍに造粒したゼオライトを使用した。造粒後のゼオライトの比表面積は６００ｍ２／ｇ、平均細孔直径は１７．０Åであった。【０１００】
（水溶性の酸ヒドラジド化合物）
水への溶解度２７．３％のコハク酸ジヒドラジド（日本ファインケム社製）を用いた。【０１０１】
（ガス吸着剤Ｃ）
前記コハク酸ジヒドラジド２０．０質量％を純水１００．０質量％に完全に溶解した水溶液を調整した。その後、該水溶液を前記造粒後のゼオライト４０．０質量％に対しスプレーにて噴霧して付着した後に１１０℃で５時間乾燥し、ガス吸着剤Ｃを得た。【０１０２】
ｉｖ．ガス吸着剤Ｄの作製
（ゼオライト）
市販されているＳｉＯ２／Ａｌ２Ｏ３含有モル比３８．０、比表面積３４０ｍ２／ｇであるＺＳＭ−５型ゼオライトを原料とし、結着剤にアルミナゾルを使用し、ハイスピードミキサー法により平均粒径２３０μｍに造粒したゼオライトを使用した。造粒後のゼオライトの比表面積は３００ｍ２／ｇ、平均細孔直径は１８．４Åであった。【０１０３】
（水溶性の酸ヒドラジド化合物）
水への溶解度８．０％のアジピン酸ジヒドラジド（大塚化学社製）を用いた。【０１０４】
（ガス吸着剤Ｄ）
前記アジピン酸ジヒドラジド８．０質量％を純水１００．０質量％に完全に溶解した水溶液を調整した。その後、該水溶液を前記造粒後のゼオライト４０．０質量％に対しスプレーにて噴霧して付着した後に１１０℃で５時間乾燥し、ガス吸着剤Ｄを得た。【０１０５】
ｖ．ガス吸着剤Ｅの作製
（ゼオライト）
まず、アルミン酸ナトリウムとケイ酸ナトリウムとを混合し混合物を得た後、この混合物を１００℃で加熱し、ゼオライトを得た。次に、このゼオライトを１１０℃の硝酸アンモニウム溶液で処理し、さらに、このゼオライトを７５０℃の過熱水蒸気にて焼成処理した。得られたゼオライトはプロトン型のＹ型ゼオライトであった。このゼオライトの蛍光Ｘ線分光分析により測定したＳｉＯ２／Ａｌ２Ｏ３含有モル比は５．４であり、窒素吸脱着法により測定した比表面積は６９０ｍ２／ｇであった。【０１０６】
ｖｉ．ガス吸着剤Ｆの作製
（ゼオライト）
ＳｉＯ２／Ａｌ２Ｏ３含有モル比２．０であり、カチオン基としてアルカリ金属イオンＮａ＋を有するＡ型ゼオライト（ナトリウム型のＡ型ゼオライト）を使用した。なお、カチオン基としてアルカリ金属イオンＮａ＋を有するＡ型ゼオライト（ナトリウム型のＡ型ゼオライト）とは、カチオン交換サイトがＮａ＋であるＡ型ゼオライトのことを言う。【０１０７】
ｖｉｉガス吸着剤Ｇの作製
（ゼオライト）
ＳｉＯ２／Ａｌ２Ｏ３含有モル比２５．０、比表面積６８０ｍ２／ｇであるアンモニウムイオンＮＨ４＋を有するＹ型ゼオライトを使用した。なお、アンモニウムイオンＮＨ４＋を有するＹ型ゼオライトとは、カチオン交換サイトがＮＨ４＋であるＹ型ゼオライトのことを言う。【０１０８】
ｖｉｉｉ．活性炭Ａ
ＪＩＳ  Ｋ１４７４法 による平均粒子径２２０μｍ、比表面積１１００ｍ２／ｇのヤシ殻活性炭を用いた。【０１０９】
ｉｘ．活性炭Ｂ
（活性炭）
ＪＩＳ  Ｋ１４７４法 による平均粒子径２２０μｍ、比表面積１２００ｍ２／ｇのヤシ殻活性炭を用いた。【０１１０】
（付着薬剤）
水への溶解度８．０％のアジピン酸ジヒドラジド（大塚化学社製）を用いた。【０１１１】
（活性炭Ｂ）
前記アジピン酸ジヒドラジド８．０質量％を純水１００．０質量％に完全に溶解した水溶液を調整した。その後、該水溶液を前記活性炭に４０．０質量％に対しスプレーにて噴霧して付着した後に１１０℃で５時間乾燥し、活性炭Ｂを得た。【０１１２】
ｘ．活性炭Ｃ
ＪＩＳ  Ｋ１４７４法 による平均粒子径２２０μｍ、比表面積１２００ｍ２／ｇのヤシ殻活性炭を用いた。【０１１３】
ｘｉ．多孔質シリカＡ
（無機多孔質体）
ＪＩＳ  Ｋ１４７４法 による平均粒子径２００μｍ、比表面積７００ｍ２／ｇ、平均細孔径６０Åのシリカゲル（ＡＧＣエスアイテック社製）を用いた。【０１１４】
（酸ヒドラジド化合物）
水への溶解度８．０％のアジピン酸ジヒドラジド（大塚化学社製）を用いた。【０１１５】
（多孔質シリカＡ）
前記アジピン酸ジヒドラジド８．０質量％を純水１００．０質量％に完全に溶解した水溶液を調整した。その後、該水溶液を前記多孔質シリカに４０．０質量％に対しスプレーにて噴霧して付着した後に１１０℃で４時間乾燥し、多孔質シリカＡを得た。【０１１６】
ｘｉｉ．多孔質体シリカＢ
（無機多孔質体）
ＪＩＳ  Ｋ１４７４法 による平均粒子径２００μｍ、比表面積３０ｍ２／ｇ、平均細孔径１０００Åのシリカゲル（ＡＧＣエスアイテック社製）を用いた。【０１１７】
（酸ヒドラジド化合物）
水への溶解度８．０％のアジピン酸ジヒドラジド（大塚化学社製）を用いた。【０１１８】
（多孔質シリカＢ）
前記アジピン酸ジヒドラジド８．０質量％を純水１００．０質量％に完全に溶解した水溶液を調整した。その後、該水溶液を前記多孔質シリカに４０．０質量％に対しスプレーにて噴霧して付着した後に１１０℃で４時間乾燥し、多孔質シリカＢを得た。【０１１９】
（１４）実施例、比較例
［実施例１］
（不織布ａ）
湿式抄紙方法により、ポリエステル繊維とビニロン繊維から構成された目付３０ｇ／ｍ２の繊維集積体を作製した。該繊維集積体をスチレンアクリル重合体と難燃剤としてのリン酸メラミンの分散液に含浸後、乾燥熱処理して目付け５０ｇ／ｍ２、厚み０．４２ｍｍの不織布ａを作製した。【０１２０】
（不織布ｂ）
熱可塑性樹脂として、融点１６３℃のポリプロピレン樹脂を用い、それに帯電安定剤を添加したポリプロピレン樹脂組成物を使用した。押出機およびギヤポンプ、メルトブロー口金、圧縮空気発生装置および空気加熱機、捕集コンベア、および巻取機からなる装置を用いて、メルトブロー不織布を製造した。【０１２１】
メルトブロー繊維流を捕集ドラムに対し、シート進行方向側に傾けて捕集するように噴射流量を調整しシート化した後、純水サクション法によってエレクトレット加工を行い、目付けが３０ｇ／ｍ２、平均繊維径が６．２μｍ、厚みが０．２０ｍｍの不織布ｂを得た。【０１２２】
（消臭性繊維シート）
前記ガス吸着剤Ａと、ホットメルト接着剤として低密度ポリエチレン（融点９８℃、ＭＩ２００ｇ／１０ｍｉｎ（ＪＩＳ  Ｋ７２１０（１９９９））とを７０／３０（ゼオライト／低密度ポリエチレン）の質量比にて秤量し、シェーカーにて攪拌後、前記不織布ａの上に総量５０ｇ／ｍ２となるように均一に散布した。１５０℃の乾燥オーブンでホットメルト接着剤を溶かした状態でその上から不織布ｂをかぶせ熱プレスして消臭性繊維シートＡを作製した。ガス吸着材の構成等を表１に示す。消臭性繊維シートの物性および性能を表３に示す。【０１２３】
［実施例２］
（消臭性繊維シート）
前記ガス吸着剤Ｂと、ホットメルト接着剤として低密度ポリエチレン（融点９８℃、ＭＩ２００ｇ／１０ｍｉｎ（ＪＩＳ  Ｋ７２１０（１９９９））とを７３．７／２６．３（ガス吸着剤Ｂ／低密度ポリエチレン）の質量比にて秤量し、シェーカーにて攪拌後、前記不織布ａの上に総量９５ｇ／ｍ２となるように均一に散布した。１５０℃の乾燥オーブンでホットメルト接着剤を溶かした状態でその上から不織布ｂをかぶせ熱プレスして消臭性繊維シートＢを作製した。ガス吸着材の構成等を表１に示す。消臭性繊維シートの物性および性能を表３に示す。【０１２４】
［実施例３］
（消臭性繊維シート）
前記ガス吸着剤Ａおよび活性炭Ａを含むガス吸着剤と、ホットメルト接着剤として低密度ポリエチレン（融点９８℃、ＭＩ２００ｇ／１０ｍｉｎ（ＪＩＳ  Ｋ７２１０（１９９９））と、を５５．６／１５．９／２８．６（ガス吸着剤Ａ／活性炭Ａ／低密度ポリエチレン）の質量比にて秤量し、シェーカーにて攪拌後、前記不織布ａの上に総量６３ｇ／ｍ２となるように均一に散布した。１５０℃の乾燥オーブンでホットメルト接着剤を溶かした状態でその上から不織布ｂをかぶせ熱プレスして消臭性繊維シートＣを作製した。ガス吸着材の構成等を表１に示す。消臭性繊維シートの物性および性能を表３に示す。【０１２５】
［実施例４］
（消臭性繊維シート）
前記ガス吸着剤Ａおよび活性炭Ｂと、ホットメルト接着剤として低密度ポリエチレン（融点９８℃、ＭＩ２００ｇ／１０ｍｉｎ（ＪＩＳ  Ｋ７２１０（１９９９））とを５５．６／１５．９／２８．６（ガス吸着剤Ａ／活性炭Ｂ／低密度ポリエチレン）の質量比にて秤量し、シェーカーにて攪拌後、前記不織布ａの上に総量６３ｇ／ｍ２となるように均一に散布した。１５０℃の乾燥オーブンでホットメルト接着剤を溶かした状態でその上から不織布ｂをかぶせ熱プレスして消臭性繊維シートＤを作製した。ガス吸着材の構成等を表１に示す。消臭性繊維シートの物性および性能を表３に示す。【０１２６】
［実施例５］
（消臭性繊維シート）
前記ガス吸着剤Ｅとアジピン酸ジヒドラジドとスチレンアクリルバインダーを４３．５／２１．７／３４．８の質量比となるよう純水に均一分散した水溶液中に不織布ａを含浸後、乾燥することで目付７３ｇ／ｍ２の不織布シートｃを得た。前記不織布ｃの上に低密度ポリエチレン（融点９８℃、ＭＩ２００ｇ／１０ｍｉｎ（ＪＩＳ  Ｋ７２１０（１９９９））を７ｇ／ｍ２となるように均一に散布した。１３０℃の乾燥オーブンでホットメルト接着剤を溶かした状態でその上から不織布ｂをかぶせ熱プレスして消臭性繊維シートＥを作製した。ガス吸着材の構成等を表１に示す。消臭性繊維シートの物性および性能を表３に示す。【０１２７】
［比較例１］
（消臭性繊維シート）
前記活性炭Ｂと、ホットメルト接着剤として低密度ポリエチレン（融点９８℃、ＭＩ２００ｇ／１０ｍｉｎ（ＪＩＳ  Ｋ７２１０（１９９９））とを７０．０／３０．０（活性炭Ｂ／低密度ポリエチレン）の質量比にて秤量し、シェーカーにて攪拌後、前記不織布ａの上に総量５０ｇ／ｍ２となるように均一に散布した。１５０℃の乾燥オーブンでホットメルト接着剤を溶かした状態でその上から不織布ｂをかぶせ熱プレスして消臭性繊維シートＦを作製した。ガス吸着材の構成等を表２に示す。消臭性繊維シートの物性および性能を表３に示す。【０１２８】
［比較例２］
（消臭性繊維シート）
前記活性炭Ｃと、ホットメルト接着剤として低密度ポリエチレン（融点９８℃、ＭＩ２００ｇ／１０ｍｉｎ（ＪＩＳ  Ｋ７２１０（１９９９））とを７０．０／３０．０（活性炭Ｃ／低密度ポリエチレン）の質量比にて秤量し、シェーカーにて攪拌後、前記不織布ａの上に総量２６５ｇ／ｍ２となるように均一に散布した。１５０℃の乾燥オーブンでホットメルト接着剤を溶かした状態でその上から不織布ｂをかぶせ熱プレスして消臭性繊維シートＧを作製した。ガス吸着材の構成等を表２に示す。消臭性繊維シートの物性および性能を表３に示す。【０１２９】
［比較例３］
（消臭性繊維シート）
前記多孔質シリカＡと、ホットメルト接着剤として低密度ポリエチレン（融点９８℃、ＭＩ２００ｇ／１０ｍｉｎ（ＪＩＳ  Ｋ７２１０（１９９９））を７０．０／３０．０（多孔質シリカＡ／低密度ポリエチレン）の質量比にて秤量し、シェーカーにて攪拌後、前記不織布ａの上に総量５０ｇ／ｍ２となるように均一に散布した。１５０℃の乾燥オーブンでホットメルト接着剤を溶かした状態でその上から不織布ｂをかぶせ熱プレスして消臭性繊維シートＨを作製した。ガス吸着材の構成等を表２に示す。消臭性繊維シートの物性および性能を表３に示す。【０１３０】
［比較例４］
（消臭性繊維シート）
前記多孔質シリカＢと、ホットメルト接着剤として低密度ポリエチレン（融点９８℃、ＭＩ２００ｇ／１０ｍｉｎ（ＪＩＳ  Ｋ７２１０（１９９９））を７０．０／３０．０（多孔質シリカＢ／低密度ポリエチレン）の質量比にて秤量し、シェーカーにて攪拌後、前記不織布ａの上に総量５０ｇ／ｍ２となるように均一に散布した。１５０℃の乾燥オーブンでホットメルト接着剤を溶かした状態でその上から不織布ｂをかぶせ熱プレスして消臭繊維シートＩを作製した。ガス吸着材の構成等を表２に示す。消臭性繊維シートの物性および性能を表３に示す。【０１３１】
［比較例５］
（消臭性繊維シート）
前記多孔質シリカＡおよび活性炭Ｃを含むガス吸着剤と、ホットメルト接着剤として低密度ポリエチレン（融点９８℃、ＭＩ２００ｇ／１０ｍｉｎ（ＪＩＳ  Ｋ７２１０（１９９９））を５５．６／１５．９／２８．６（多孔質シリカＡ／活性炭Ｃ／低密度ポリエチレン）の質量比にて秤量し、シェーカーにて攪拌後、前記不織布ａの上に総量６３ｇ／ｍ２となるように均一に散布した。１５０℃の乾燥オーブンでホットメルト接着剤を溶かした状態でその上から不織布ｂをかぶせ熱プレスして消臭性繊維シートＪを作製した。ガス吸着材の構成等を表２に示す。消臭性繊維シートの物性および性能を表３に示す。【０１３２】
［比較例６］
（消臭性繊維シート）
前記ガス吸着剤Ｄと、ホットメルト接着剤として低密度ポリエチレン（融点９８℃、ＭＩ２００ｇ／１０ｍｉｎ（ＪＩＳ  Ｋ７２１０（１９９９））とを７０．０／３０．０（ガス吸着剤Ｄ／低密度ポリエチレン）の質量比にて秤量し、シェーカーにて攪拌後、前記不織布ａの上に総量５０ｇ／ｍ２となるように均一に散布した。１５０℃の乾燥オーブンでホットメルト接着剤を溶かした状態でその上から不織布ｂをかぶせ熱プレスして消臭性繊維シートＫを作製した。ガス吸着材の構成等を表２に示す。消臭性繊維シートの物性および性能を表３に示す。【０１３３】
［比較例７］
（消臭性繊維シート）
前記ガス吸着剤Ｆとアジピン酸ジヒドラジドとスチレンアクリルバインダーとを４３．５／２１．７／３４．８の質量比となるよう純水に均一分散した水溶液中に不織布ａを含浸後、乾燥することで目付７３ｇ／ｍ２の不織布シートｄを得た。前記不織布ｄの上に低密度ポリエチレン（融点９８℃、ＭＩ２００ｇ／１０ｍｉｎ（ＪＩＳ  Ｋ７２１０（１９９９））を７ｇ／ｍ２となるように均一に散布した。１３０℃の乾燥オーブンでホットメルト接着剤を溶かした状態でその上から不織布ｂをかぶせ熱プレスして消臭性繊維シートＬを作製した。ガス吸着材の構成等を表２に示す。消臭性繊維シートの物性および性能を表３に示す。【０１３４】
［比較例８］
（消臭性繊維シート）
前記ガス吸着剤Ｇとアジピン酸ジヒドラジドとスチレンアクリルバインダーを４３．５／２１．７／３４．８の質量比となるよう純水に均一分散した水溶液中に不織布ａを含浸後、乾燥することで目付７３ｇ／ｍ２の不織布シートｅを得た。前記不織布ｅの上に低密度ポリエチレン（融点９８℃、ＭＩ２００ｇ／１０ｍｉｎ（ＪＩＳ  Ｋ７２１０（１９９９））を７ｇ／ｍ２となるように均一に散布した。１３０℃の乾燥オーブンでホットメルト接着剤を溶かした状態でその上から不織布ｂをかぶせ熱プレスして消臭性繊維シートＭを作製した。ガス吸着材の構成等を表２に示す。消臭性繊維シートの物性および性能を表３に示す。【０１３５】
（１５）実施例まとめ
実施例１および２のガス吸着剤はアジピン酸ジヒドラジドを付着したＳｉＯ２／Ａｌ２Ｏ３モル比が２以上２０以下の範囲にあり、Ｙ型ゼオライトを有していた。活性炭を使用している比較例１のガス吸着剤に比べて、低沸点アルデヒド類の代表成分であるアセトアルデヒドの初期除去効率、吸着容量ともに優れる結果が得られた。吸着飽和後の脱離臭気評価においてアセトアルデヒドガスおよびトルエンガスともに１．０以下とほとんど臭いを発していない結果が得られた。【０１３６】
さらに実施例３および実施例４はさらに少量の活性炭を含ませたものである。アジピン酸ジヒドラジドを付着したゼオライトの効果によりアセトアルデヒド除去性能に優れ、活性炭との複合効果によりトルエンおよびアセトアルデヒドの吸着飽和後の脱離臭気評価でさらに優れる結果が得られた。実施例４では活性炭にアジピン酸ジヒドラジドを付着しているため、アセトアルデヒドの脱離臭気の改善効果が顕著に表れている。【０１３７】
実施例５では粒子径５．０μｍの微粉末状のゼオライトを不織布にバインダーにより固着した形態を取っているが、実施例１および２同様にアセトアルデヒド除去性能に優れ、吸着飽和後の脱離臭気評価においてアセトアルデヒドガスおよびトルエンガスともに１．０以下とほとんど臭いを発していない良好な結果が得られた。【０１３８】
一方、ガス吸着剤に活性炭のみを使用した場合、比較例１のとおりアセトアルデヒド除去性能が満足できるレベルではなかった。比較例２に示すように活性炭量を増やすことでアセトアルデヒド除去性能を向上させることは可能であるが、ガス吸着剤量が増えることで消臭繊維シートの圧力損失が上昇するとともに厚みが増える。その結果、エアフィルターユニットとしても圧力損失が大幅に上昇した。さらに多量の活性炭を使用することでアセトアルデヒドやトルエンを物理吸着で吸着濃縮してしまい、温湿度変化等の環境要因によって、濃縮されていた臭気成分が一気に放出されることにより、トルエン脱離最大濃度は１８．２ｐｐｍまで上昇し、６段階臭気判定法でも４．０であり本来の存在濃度では問題とならなかった臭気成分が悪臭として認知される結果となった。【０１３９】
また、比較例３では多孔質シリカにアジピン酸ジヒドラジドを付着することで、少量のガス吸着剤量でもアセトアルデヒド除去性能に優れているが、シリカ特有のメソ孔にトルエンが物理吸着することで、トルエン脱離最大濃度は５．８ｐｐｍまで上昇し、６段階臭気判定法でも３．０であり本来の存在濃度では問題とならなかった臭気成分が悪臭として認知される結果となった。【０１４０】
ガス吸着剤に多孔質シリカを使用した場合、比較例４に示すようにメソ孔の細孔径を調整することで脱離性能は改善するが、アセトアルデヒド除去性能が大幅に低下した。比較例５に示すように活性炭と混合することで脱離性能が改善される傾向にあるが、アセトアルデヒドの６段階臭気判定法で２．０を超える結果となっており、脱離抑止については未だに改善が必要なレベルであった。【０１４１】
また、比較例６のガス吸着剤は、ＳｉＯ２／Ａｌ２Ｏ３モル比が３８．０のゼオライトを使用することで、トルエンの物理吸着量が増えてしまい、吸着飽和後の最大脱離濃度が９．３ｐｐｍで本来の存在濃度では問題とならなかった臭気成分が悪臭として認知される結果となった。【０１４２】
比較例７ではＡ型のゼオライトを使用しているが、細孔径が小さいため、水溶性の酸ヒドラジド化合物が細孔内に入りづらく、かつ、アセトアルデヒドが細孔内に入りづらい構造であるため、アセトアルデヒド除去について充分な性能が得られなかった。【０１４３】
比較例８ではＹ型のゼオライトを使用しているが、ＳｉＯ２／Ａｌ２Ｏ３モル比が２５．０で疎水性が強いため、トルエンの物理吸着量が増え脱離最大濃度が上がった、結晶構造内のカチオン交換サイトがアンモニウムイオンであるためアセトアルデヒド除去性能について充分な性能が得られなかった。【０１４４】
【表１】
2019151283.tif 000002
【０１４５】
【表２−１】
2019151283.tif 000003
【０１４６】
【表２−２】
2019151283.tif 000004
【０１４７】
【表３−１】
2019151283.tif 000005
【０１４８】
【表３−２】
2019151283.tif 000006
【産業上の利用可能性】
【０１４９】
本発明によるガス吸着剤、消臭性繊維シートおよびエアフィルターはＶＯＣ成分中の低沸点アルデヒド類の吸着性能に優れ、かつ車室内から発生する低沸点アルデヒド類や低極性ガス類のガス吸着剤からの脱離量が少ないため、特に自動車や鉄道車両等の車室内の空気を清浄化するためのエアフィルターとして好ましく使用される。
【国際調査報告】
2019151283.tif 000007
2019151283.tif 000008
2019151283.tif 000009
2019151283.tif 000010